(57)【特許請求の範囲】
【請求項１】
下式（１）
Ｒ1Ｏ(Ｃ2Ｈ4Ｏ)m(ＡＯ)nＣ3Ｈ6ＮＨ2…（１）
（式中、Ｒ1は炭素数１〜２４の炭化水素基またはアシル基、ＡＯは炭素数３または４のオキシアルキレン基、ｍおよびｎはそれぞれオキシエチレン基またはオキシアルキレン基の平均付加モル数で、ｍ＝２０〜１０００、ｎ＝０〜１０００かつｍ＋ｎ＝２０〜１０２０、｛ｎ／(ｍ＋ｎ)｝≦０．５であり、ｎ≧１のときはオキシエチレン基とオキシアルキレン基はブロック状に付加していてもランダム状に付加していてもよい。）
で示されるポリオキシアルキレンモノアミンを製造する方法であって、
（Ａ）：原料として式（２）
Ｒ1Ｏ(Ｃ2Ｈ4Ｏ)m(ＡＯ)nＨ …（２）
（式中、Ｒ1、ＡＯ、ｍ、ｎは前記と同じものを示す。）
で示されるポリオキシアルキレン化合物を、その水酸基に対し２０〜５００当量倍のアクリロニトリルと、０〜２０℃で、アルカリ触媒の存在下、および式（２）の化合物の５０〜５００重量％の水の存在下に反応させてシアノエチル化する工程、
（Ｂ）：反応系をｐＨ４〜９に調整する工程、
（Ｃ）：得られたシアノエチル化物を水素還元用触媒の存在下、アンモニアおよび水素雰囲気下で、１００〜１６０℃で水素還元する工程、および
（Ｄ）：得られた水素還元物を吸着剤で処理する工程
を含むポリオキシアルキレンモノアミンの製造方法。
【請求項２】
工程（Ａ）において、触媒として水酸化カリウム、水酸化ナトリウムおよび水酸化リチウムから選ばれるアルカリ触媒を式（２）の化合物水溶液に対して０．１〜５重量％の濃度となるように添加し、式（２）の化合物の水酸基の封鎖率が８０〜１００％になるようにアクリロニトリルを反応させる請求項１記載の方法。
【請求項３】
工程（Ｂ）の後に、
（Ｅ）：塩類および有機溶媒を加えてシアノエチル化物を抽出する工程、ならびに
（Ｆ）：抽出物から有機溶媒を除去する工程を含む請求項１または２記載の方法。
【請求項４】
工程（Ｆ）の後に、
（Ｇ）式（２）の化合物の２００〜２０００重量％のトルエン、キシレンおよび酢酸エチルから選ばれる溶媒ならびに２００〜２０００重量％の炭素数６以上の飽和炭化水素を用いて晶析する工程を含む請求項３記載の方法。
【請求項５】
工程（Ｄ）の後に、
（Ｈ）イオン交換樹脂を用いて処理する工程を含む請求項１ないし４のいずれかに記載の方法。
【発明の詳細な説明】
【０００１】
【発明の属する技術分野】
本発明は、ポリオキシアルキレン化合物をシアノエチル化し、水素還元してポリオキシアルキレンモノアミンを製造する方法、特に原料に用いたポリオキシアルキレン化合物や製造中に副生したポリアミンなどを含有せず、生理活性蛋白質の化学修飾やリポソームなどのドラッグデリバリーシステムに使用可能なポリオキシアルキレンモノアミンの製造方法に関する。
【０００２】
【従来の技術】
近年、高純度のポリオキシアルキレンモノアミンは医薬用途において、生理活性蛋白質の化学修飾やリポソームなどのドラッグデリバリーシステムに使用されるようになってきた。これまで、ポリオキシアルキレンモノアミンは主に繊維工業や樹脂添加剤に使用されていたため、未反応物や副生物は大きな障害とはならなかった。しかし、生理活性蛋白質の化学修飾やリポソームなどのドラッグデリバリーシステムにポリオキシアルキレンモノアミンが使用されるようになると、未反応物や副生物の少ない高純度なポリオキシアルキレンモノアミンが要求されるようになった。
【０００３】
従来、高純度のポリオキシアルキレンモノアミンの製造方法として、水酸基を持つポリオキシアルキレン化合物をアクリロニトリルと反応させてシアノエチル化し、得られるシアノエチル化物を水素還元して高純度のポリオキシアルキレンモノアミンを製造する方法が提案されている（特開平８−１６５３４３号公報）。この方法はシアノエチル化段階で副生するポリアクリロニトリルの生成量を低く抑えるために、水酸基のアクリロニトリルによる封鎖率を低く抑え、後からイオン交換樹脂を用いるカラム精製で精製する方法である。
【０００４】
しかしこの方法では、ポリアミン類の副生を抑えるために、反応させるアクリロニトリルの量を少なくして水酸基の封鎖率を低く抑えるので、水素還元後、イオン交換樹脂を用いて未反応の水酸基を有するポリオキシアルキレンを除去する必要がある。イオン交換樹脂を用いる精製の場合、精製には陽イオン交換樹脂を用いる必要があり、樹脂容量により処理可能なポリオキシアルキレンモノアミンの量が決まるため、大量に目的物を得るためには、イオン交換樹脂もまた大量に使用しなければならない。このため、工業的に大量の高純度ポリオキシアルキレンモノアミンを得ることは困難であった。
【０００５】
また、この方法で得られたポリオキシアルキレンモノアミンは、水酸基の封鎖率を低く抑えていることから、不純物として未反応のポリオキシアルキレンエーテル、および分子量の大きなポリアクリロニトリルに由来する高分子量のポリアミンを含む。これらはアルカリ吸着剤のような通常の吸着剤に吸着しないため、吸着剤で精製して高純度のポリオキシアルキレンモノアミンを得ることは困難であった。
【０００６】
【発明が解決しようとする課題】
本発明の課題は、ポリオキシアルキレンモノアミンを製造するに際し、反応溶媒として水を使用し、多量のアクリロニトリルを低温で反応させることにより、ポリアクリロニトリルに由来する高分子量ポリアミンの副生を抑えてシアノエチル化率を高くコントロールでき、しかもその際副生するポリアクリロニトリル誘導体は水素還元後アルカリ吸着剤のような一般的な吸着剤で簡便に除去でき、これにより簡便な操作により容易に未反応物や副生物を含まない高純度のポリオキシアルキレンモノアミンを製造する方法を提案することである。
【０００７】
【課題を解決するための手段】
本発明は次のポリオキシアルキレンモノアミンの製造方法である。
（１）  下式（１）
Ｒ1Ｏ(Ｃ2Ｈ4Ｏ)m(ＡＯ)nＣ3Ｈ6ＮＨ2…（１）
（式中、Ｒ1は炭素数１〜２４の炭化水素基またはアシル基、ＡＯは炭素数３または４のオキシアルキレン基、ｍおよびｎはそれぞれオキシエチレン基またはオキシアルキレン基の平均付加モル数で、ｍ＝２０〜１０００、ｎ＝０〜１０００かつｍ＋ｎ＝２０〜１０２０、｛ｎ／(ｍ＋ｎ)｝≦０．５であり、ｎ≧１のときはオキシエチレン基とオキシアルキレン基はブロック状に付加していてもランダム状に付加していてもよい。）
で示されるポリオキシアルキレンモノアミンを製造する方法であって、
（Ａ）：原料として式（２）
Ｒ1Ｏ(Ｃ2Ｈ4Ｏ)m(ＡＯ)nＨ …（２）
（式中、Ｒ1、ＡＯ、ｍ、ｎは前記と同じものを示す。）
で示されるポリオキシアルキレン化合物を、その水酸基に対し２０〜５００当量倍のアクリロニトリルと、０〜２０℃で、アルカリ触媒の存在下、および式（２）の化合物の５０〜５００重量％の水の存在下に反応させてシアノエチル化する工程、
（Ｂ）：反応系をｐＨ４〜９に調整する工程、
（Ｃ）：得られたシアノエチル化物を水素還元用触媒の存在下、アンモニアおよび水素雰囲気下で、１００〜１６０℃で水素還元する工程、および
（Ｄ）：得られた水素還元物を吸着剤で処理する工程
を含むポリオキシアルキレンモノアミンの製造方法。
（２）  工程（Ａ）において、触媒として水酸化カリウム、水酸化ナトリウムおよび水酸化リチウムから選ばれるアルカリ触媒を式（２）の化合物水溶液に対して０．１〜５重量％の濃度となるように添加し、式（２）の化合物の水酸基の封鎖率が８０〜１００％になるようにアクリロニトリルを反応させる上記（１）記載の方法。
（３）  工程（Ｂ）の後に、
（Ｅ）：塩類および有機溶媒を加えてシアノエチル化物を抽出する工程、ならびに
（Ｆ）：抽出物から有機溶媒を除去する工程を含む上記（１）または（２）記載の方法。
（４）  工程（Ｆ）の後に、
（Ｇ）式（２）の化合物の２００〜２０００重量％のトルエン、キシレンおよび酢酸エチルから選ばれる溶媒ならびに２００〜２０００重量％の炭素数６以上の飽和炭化水素を用いて晶析する工程を含む上記（３）記載の方法。
（５）  工程（Ｄ）の後に、
（Ｈ）イオン交換樹脂を用いて処理する工程を含む上記（１）ないし（４）のいずれかに記載の方法。
【０００８】
前記式（１）および式（２）において、Ｒ1は炭素数１〜２４の炭化水素基またはアシル基である。Ｒ1で示される炭素数１〜２４の炭化水素基としては、具体的には、メチル基、エチル基、プロピル基、イソプロピル基、ブチル基、イソブチル基、第三ブチル基、ペンチル基、イソペンチル基、ヘキシル基、イソヘプチル基、２−エチルヘキシル基、オクチル基、イソノニル基、デシル基、ドデシル基、イソトリデシル基、テトラデシル基、ヘキサデシル基、イソヘキサデシル基、オクタデシル基、イソステアリル基、オレイル基、オクチルドデシル基、ドコシル基、デシルテトラデシル基などの飽和および不飽和の直鎖または分岐の炭化水素基があげられる。この場合使用目的に応じて炭化水素基の炭素鎖長は任意のものが使用できるが、炭素数が長くなるとゲルを形成しやすくなり溶解しにくくなるため、好ましい範囲としては炭素数１〜４であり、特に好ましくはメチル基である。
【０００９】
このほかＲ1で示される炭化水素基としては、ベンジル基、クレジル基、ブチルフェニル基、ジブチルフェニル基、オクチルフェニル基、ノニルフェニル基、ドデシルフェニル基、ジオクチルフェニル基、ジノニルフェニル基などの芳香族炭化水素基があげられる。
またさらに、Ｒ1で示されるアシル基としては、酢酸、プロピオン酸、酪酸、イソ酪酸、カプリル酸、２−エチルヘキサン酸、イソノナン酸、カプリン酸、ラウリン酸、ミリスチン酸、パルミチン酸、イソパルミチン酸、ステアリン酸、イソステアリン酸、アラキン酸、ベヘン酸、パルミトレイン酸、オレイン酸、リノール酸、リノレン酸、エルカ酸などの飽和および不飽和の直鎖または分枝の脂肪酸に由来するアシル基があげられる。
【００１０】
式（１）および（２）において、ＡＯは炭素数３または４のオキシアルキレン基であり、具体的にはオキシプロピレン基、オキシブチレン基、オキシトリメチレン基、オキシテトラメチレン基などがあげられる。これらのオキシアルキレン基は、プロピレンオキシド、ブチレンオキシド、オキセタン、テトラヒドロフランなどのアルキレンオキシドを付加重合させることにより形成される基である。
式（１）および（２）において、ｍはオキシエチレン基の平均付加モル数で、そのｍが２０〜１，０００と限定されるのは生体と親和性を持たせるために最低２０モルは必要であり、１，０００をこえると高粘度となり作業性が著しく悪くなるので好ましくない。ｍの好ましい範囲は３０〜８００である。ｎはＡＯで示されるオキシアルキレン基の平均付加モル数である。
【００１１】
オキシアルキレン基は特に無くても問題はないが、適合性の設計上必要となる場合は導入することも可能である。しかしその場合アルキレンオキシドの付加モル数がエチレンオキシドの付加モル数より多くなると親油性が強くなりすぎ水に溶解しにくくなるので好ましくない。従って一般的な範囲は｛ｎ／(ｍ＋ｎ)｝≦０．５かつｎが０〜１０００の範囲であり、好ましくは｛ｎ／(ｍ＋ｎ)｝≦０．３かつｎが０〜１００の範囲である。またｍ＋ｎの範囲は２０〜１０２０であり、好ましくは４０≦ｍ＋ｎ≦６００である。ｍ＋ｎが１０２０を越えると粘度が著しく高くなるので好ましくない。
【００１２】
本発明では式（２）で示されるポリオキシアルキレン化合物を、工程（Ａ）においてシアノエチル化し、工程（Ｂ）においてｐＨ調整し、工程（Ｃ）において水素還元し、工程（Ｄ）において吸着処理することにより、式（１）で示されるポリオキシアルキレンモノアミンを製造する。
一般的に、水酸基をもつポリオキシアルキレン化合物のシアノエチル化反応ではポリアクリロニトリルの副生が避けられないが、これを水素による還元反応前に完全に除去することは困難である。また水素化後のポリオキシアルキレンモノアミンから、前記の副生するポリアクリロニトリルから誘導される高分子量のポリアミンを簡便に除去する方法も見いだされていない。
【００１３】
このため従来はアクリロニトリルの量を少なくして水酸基の封鎖率を低くしていたが、本発明では、大過剰のアクリロニトリルを用いることにより水酸基のシアノエチル基への転換率を８０〜１００％と高くコントロールする。同時に反応溶剤として大量の水を使用し、反応温度を０〜２０℃と低く抑えることにより、低分子量のポリアクリロニトリル誘導体を副生させ、アルカリ吸着剤のような一般的な吸着剤で簡便に除去できるようにする。
【００１４】
工程（Ａ）では、アルカリ触媒と水の存在下にアクリロニトリルを原料の式（２）の化合物に反応させてシアノエチル化する。このシアノエチル化工程（Ａ）で使用するアクリロニトリルの量は、目的の封鎖率を得るために充分過剰にする必要がある。アクリロニトリルの量は式（２）の化合物の水酸基当量に対して２０〜５００当量倍、好ましくは３０〜３００当量倍である。アクリロニトリルの量が２０当量倍より少ないと、反応溶剤として水を使用した場合目的の封鎖率を得ることができず、５００当量倍より多い場合は副生するポリアクリロニトリルの量が多くなり後からの除去が困難になる。
【００１５】
触媒としては水酸化カリウム、水酸化ナトリウムおよび水酸化リチウムより選ばれるアルカリ触媒が好ましい。使用するアルカリ触媒の量は式（２）の化合物を溶媒としての水、好ましくはイオン交換水に溶解した水溶液に対して０．１〜５重量％、好ましくは０．５〜３重量％の濃度となるような量が望ましい。触媒量が０．１重量％より低濃度では触媒活性が弱く目的の封鎖率を得ることができず、５重量％を越えると着色物質が生成するので好ましくない。アルカリ触媒を式（２）の化合物のイオン交換水溶液に加える際には、固体のまま直接加えても水溶液で加えても良い。水溶液で加える場合は１〜５０重量％水溶液、好ましくは２０〜５０重量％水溶液とするのが良い。
【００１６】
また工程（Ａ）において溶媒として使用する水の量は、原料である式（２）の化合物の５０〜５００重量％、より好ましくは７０〜３００重量％とする。
使用する水は特に限定されないが、イオン交換水を使用することが好ましい。使用する水の量が５０重量％より少ないとシアノエチル化工程で副生するポリアクリロニトリルが高分子量になり、かつ著しく着色しやすくなるとともに、反応熱を効率よく除去することができなくなるため好ましくない。また、水の量が５００重量％より多いと式（２）の化合物の濃度が下がりすぎ、反応率が低下するので好ましくない。
【００１７】
工程（Ａ）における反応温度は０〜２０℃、好ましくは０〜１０℃、特に好ましくは０〜５℃であり、０℃より低いと反応物が凝固しハンドリングが困難になり好ましくない。また、２０℃より高いと著しく着色するので好ましくない。圧力は特に限定されないが、常圧で反応させるのが好ましい。反応時間は通常１〜６時間である。
【００１８】
シアノエチル化工程（Ａ）における式（２）の化合物の水酸基の封鎖率は８０〜１００％、好ましくは８５〜１００％とするのが好適であり、８０％より低いと誘導されるポリオキシアルキレンモノアミンの純度が低下するので好ましくない。封鎖率は水の量、触媒の種類および量、反応温度、圧力、時間等により調整することができる。
式（２）の化合物の水酸基の封鎖率は次の式（ａ）によって算出される。
封鎖率（％）＝（反応前の化合物の水酸基価−反応終了後の残存水酸基価）／（反応前の化合物の水酸基価）×１００  …（ａ）
【００１９】
上記の工程（Ａ）においてシアノエチル化を行った後、工程（Ｂ）において反応系をｐＨ４〜９、好ましくは５〜８に調整する。ｐＨ調整剤としては酸が用いられるが、燐酸、塩酸および硫酸から選ばれる酸が好ましい。このようにシアノエチル化工程終了後、燐酸、塩酸または硫酸等の酸を用いて反応系のｐＨを４〜９に調整することにより、使用した触媒の活性を無くすことができる。触媒の残存したまま次の水素還元工程（Ｃ）で温度を上昇させると、未反応のアクリロニトリルが急激に反応するので危険である。ｐＨが９より上である場合、触媒活性が充分に無くなっておらず、またｐＨが４より下であるとシアノエチル基の加水分解が起こりやすくなるので好ましくない。
【００２０】
工程（Ｂ）においてｐＨ調整した後、そのまま引き続いて水素還元工程（Ｃ）へ入ることも可能であるが、工程（Ｂ）の後に、塩類および有機溶媒を加えてシアノエチル化物を抽出する工程（Ｅ）、ならびに抽出物から有機溶媒を除去する工程（Ｆ）を行った後、工程（Ｃ）の水素還元処理を行うのが好ましい。
【００２１】
工程（Ｅ）で使用する有機溶媒としてはポリオキシアルキレンシアノエチル化物を溶解し、アクリロニトリル、水等を溶解しない溶媒であればよいが、塩素化炭化水素特にクロロホルム、またはジクロロメタンが好ましい。このような有機溶媒は式（２）の化合物の５０〜５００重量％用いるのが好ましい。
塩類は抽出に際してポリオキシアルキレンシアノエチル化物が有機溶媒側に移行しやすくするものであればよいが、塩化ナトリウム、硫酸マグネシウムまたはその水溶液が好ましい。塩類の使用量は特に規定されないが、系全体の塩濃度が低すぎるとポリオキシアルキレンシアノエチル化物の収率が低下するので、系全体に対する塩類濃度が５〜２０重量％の範囲となるように添加するのが好ましい。
【００２２】
工程（Ｅ）の抽出はｐＨ調整後の反応系に塩類および有機溶媒を加えて混合、接触させた後、液液分離により水相と有機相に分離する。これにより過剰のアクリロニトリル、反応溶媒としての水、および触媒等は水相に残り、ポリオキシアルキレンシアノエチル化物が有機相に回収される。
工程（Ｆ）の溶媒除去は分離された有機相から減圧等の手段により有機溶媒を留去することにより、濃縮されたポリオキシアルキレンシアノエチル化物を得る。
【００２３】
塩類および有機溶媒を用いてポリオキシアルキレンシアノエチル化物を抽出し、減圧下にクロロホルムまたはジクロロメタンを留去することにより、反応液から過剰のアクリロニトリル、反応溶剤である水および触媒等を除去し、ポリオキシアルキレンシアノエチル化物を濃縮状態で回収して水素還元工程（Ｃ）へ移ることができる。
【００２４】
また、さらに高純度の目的物であるポリオキシアルキレンモノアミンを得たい場合は、工程（Ｅ）、（Ｆ）の抽出および溶剤留去工程終了後、工程（Ｇ）において晶析を行った後、工程（Ｃ）の水素還元を行うのが好ましい。この場合ポリオキシアルキレンシアノエチル化物を、式（２）の化合物の２００〜２０００重量％のトルエン、キシレンおよび酢酸エチルから選ばれる溶媒、ならびに２００〜２０００重量％の炭素数６以上の飽和炭化水素の混合溶剤中に滴下して晶析精製することができる。このとき使用するトルエン、キシレンおよび酢酸エチルから選ばれる溶媒、ならびに炭素数６以上の飽和炭化水素の量が２００重量％より少ないと充分な精製効果が得られず、また２０００重量％より多いと容量が大きくなりすぎハンドリングが困難となる。炭素数６以上の飽和炭化水素としてはｎ−ヘキサン、シクロヘキサン、ｎ−ヘプタン、シクロヘプタン、メチルヘキサンなどがあげられる。
【００２５】
工程（Ｇ）において、式（２）の化合物の分子量が大きく、得られたポリオキシアルキレンシアノエチル化物の凝固点が高い場合には、いったんポリオキシアルキレンシアノエチル化物をポリオキシアルキレンシアノエチル化物の１００〜４００重量％のジクロロメタンまたはクロロホルムに溶解させたのち、トルエン、キシレンおよび酢酸エチルから選ばれる溶媒ならびに炭素数６以上の飽和炭化水素の混合溶剤に滴下しても良い。晶析精製工程を行った際は析出した結晶を濾別後、減圧下脱溶剤したのち水素還元工程（Ｃ）に用いる。晶析時に使用した溶剤が残存していると水素還元工程（Ｃ）で反応圧力が高くなり好ましくない。
【００２６】
工程（Ｃ）は、工程（Ｂ）で得られたシアノエチル化物、もしくはこれを工程（Ｅ）、（Ｆ）で抽出した抽出物あるいはさらに工程（Ｇ）で晶析した精製物を、触媒の存在下、アンモニアおよび水素雰囲気下で温度１００〜１６０℃で水素還元し、目的物であるポリオキシアルキレンモノアミンを生成させる工程である。
【００２７】
水素還元工程（Ｃ）の具体的な方法には、公知の方法が採用できる。触媒としては水素還元用触媒としての機能を有するものであれば特に限定されないが、ラネーニッケル系のものが好ましい。触媒量は触媒の活性により変化するので特に規定されないが、一般的には反応系に対して０．２〜５重量％の範囲が好ましい。触媒が０．２重量％より少ないと反応時間が長くなり、触媒量が５重量％より多いと後から触媒を除去するのが難しくなる。還元反応はアンモニアおよび水素雰囲気で行われるが、このときの水素分圧は通常１〜１０ＭＰａ（約１０〜１００ｋｇｆ／ｃｍ2）である。
【００２８】
工程（Ｃ）における反応温度は１００〜１６０℃、好ましくは１２０〜１４０℃である。反応温度が１００℃より低いと反応が進みにくく、１６０℃より高いと原料の分解などの副反応が生じるので好ましくない。反応時間は通常２〜８時間であり、また水素還元工程（Ｃ）では、原料の物性、例えば融点や粘度の点から必要に応じてトルエン、キシレンなどの芳香族炭化水素を希釈溶媒として使用することができる。
工程（Ｃ）において水素還元により、シアノエチル化物の水素還元物としてポリオキシアルキレンモノアミンが生成する。
【００２９】
工程（Ｄ）は工程（Ｃ）で得られた水素還元物を吸着剤で処理して、低分子量ポリアミン等の不純物を吸着により除去して精製する工程である。ここで使用する吸着剤としては、工程（Ａ）〜（Ｃ）で副生するポリアミンやモノアミン、その他の低分子量の不純物を吸着する吸着剤が使用できる。このような吸着剤としては、無機質固体酸等の一般にアルカリ吸着剤として使用されているものが使用でき、二酸化ケイ素を含む吸着剤が好ましく、市販品でもよい。
アルカリ吸着剤の市販品としては、キョーワード５００、キョーワード６００、キョーワード７００、キョーワード１０００、キョーワード２０００（協和化学（株）製、商標）、トミックスＡＤ＃３００、トミックスＡＤ＃６００、トミックスＡＤ＃７００、トミックスＡＤ＃８００（富田製薬（株）製、商標）などがあげられる。
【００３０】
工程（Ｄ）における吸着処理としては、粉末状の吸着剤を水素還元物と混合した後、固液分離により吸着剤を除去する方法が一般的であるが粒状の吸着剤層に水素還元物を通過させて吸着を行うことも可能である。このような吸着剤処理工程（Ｄ）では、原料の物性、例えば融点や粘度の点から必要に応じてトルエン、キシレンなどの芳香族炭化水素を希釈溶媒として使用することができる。
【００３１】
粉末状の吸着剤で処理する場合について説明すると、使用する吸着剤量は使用した式（１）の化合物の量に対して５〜５０重量％、好ましくは１０〜４０重量％とするのが好適である。吸着剤量が５％より少ないと副生するポリアミン類を充分に吸着除去することができず、５０重量％より多いと吸着剤を濾別するのが困難になる場合がある。吸着剤処理は水素還元工程（Ｃ）終了後、そのまま行っても良いが、水素還元工程（Ｃ）で使用した水素還元用触媒を濾別してから行った方が濾過性が良くなるので好ましい。吸着剤処理工程（Ｄ）では系が凝固しない条件であれば任意の温度で行っても良いが、温度が高い方が吸着性能があがるので５０〜１２０℃の範囲で行うのが好ましい。使用した吸着剤は濾別して簡便に除去できる。
【００３２】
工程（Ｄ）により、低分子量の不純物が除去され、高純度のポリオキシアルキレンモノアミンが得られ、これを最終製品とすることができるが、工程（Ａ）における水酸基の封鎖率が低くて原料の式（２）の化合物が残留する場合は、工程（Ｈ）としてイオン交換樹脂を用いる処理により、未反応の式（２）の化合物を除去することによりさらに目的物の純度を上げることができる。ここで使用するイオン交換樹脂はポリオキシアルキレンモノアミンを交換吸着する陽イオン交換樹脂を用いる。陽イオン交換樹脂としては強酸性陽イオン交換樹脂が好ましく、またイオン交換樹脂の形態はポーラス型のものが好ましい。
【００３３】
イオン交換樹脂による処理方法は、陽イオン交換樹脂の充填層に工程（Ｄ）の処理液を通液することにより、目的物であるポリオキシアルキレンモノアミンを交換吸着させる。母液中の式（２）の化合物はイオン化していないため交換吸着されないで流出するが、一部樹脂側に付着するので、交換吸着後イオン交換水を通水して付着した式（２）の化合物を流出させる。その後脱離剤を通液して式（１）のポリオキシアルキレンモノアミンを脱離させ、これを目的物として回収する。
【００３４】
脱離剤としては塩基が好ましく、この場合イオン交換樹脂から式（１）の化合物を式（１）の化合物より強い塩基を用いて脱離させるので、アンモニア水や水酸化カリウム、水酸化ナトリウムなどのアルカリ水溶液を使用することができる。後の濃縮行程を考慮するとアンモニア水を用いることがより好ましい。
アルカリの濃度は特に限定されないが、アルカリの濃度は１〜５０重量％で、好ましくは１〜３０重量％である。アルカリの中ではアンモニア水が後の濃縮行程の点から好ましいが、その濃度は１〜２９重量％であり、１重量％より少ないと溶出量が多くなり、濃縮工程が煩雑になるので好ましくなく、２９重量％より多いと入手困難であり、また、加圧下などの取り扱いとなるので好ましくない。より好ましくは１〜１０重量％である。水酸化ナトリウム、水酸化カリウム、水酸化リチウムなどの水溶液を使用した場合は、必要により透析などでアルカリを取り除くのが好ましい。
【００３５】
上記の各工程により処理した処理液はそのまま目的物のポリオキシアルキレンモノアミンとして用いることができるが、さらに他の精製工程を経てもよく、また低温で減圧条件下あるいは凍結乾燥により濃縮して目的物とすることもできる。
【００３６】
本発明で用いるポリオキシアルキレンモノアミンの純度は下記式（ｂ）を用いてアミン価から算出される純度、および高速液体クロマトグラフィーを用いて下記式（ｃ）より算出される純度がある。
純度（％）＝（全アミン価）×（ポリオキシアルキレンモノアミンの分子量）／５６１００×１００  …（ｂ）
純度（％）＝（ポリオキシアルキレンモノアミンのピーク面積）／（検出される溶剤以外のピーク面積）×１００  …（ｃ）
【００３７】
アミン価より求めた純度は反応物中に不純物にポリアクリロニトリルから副生したポリアミン、あるいは反応に用いられるアクリロニトリルから副生した低分子アミンが含まれると、純度が１００％を越え高くなる。また、高速液体クロマトグラフィーより純度を求めると、未反応のポリオキシアルキレンエーテルが含まれると純度は低くなる。
【００３８】
本発明により製造されるポリオキシアルキレンモノアミンは高純度であるため、生理活性を有する蛋白質の化学修飾や、リポソームなどのドラッグデリバリーシステムなどに使用可能であるが、他の用途例えば繊維柔軟剤などにも使用可能である。
【００３９】
【発明の効果】
本発明によれば、水酸基を持つ式（２）の化合物をシアノエチル化するに際し、多量の水の存在下、大過剰のアクリロニトリルを低温で反応させることにより、水酸基の封鎖率を高くし、これにより未反応の式（２）の化合物の量を少なくし、未反応の式（２）の化合物を除去するためのイオン交換樹脂による精製工程を行わなくても高純度のポリオキシアルキレンモノアミンを製造することが可能となる。この場合過剰のアクリロニトリルを用いることにより副生するポリアミンは温和な反応条件により低分子量となるため吸着剤による吸着処理が可能になる。このため特殊な原料、反応装置および触媒を使用せずに簡便に、高純度のポリオキシアルキレンモノアミンを得ることができる。
【００４０】
工程（Ａ）における触媒として、アルカリ触媒を特定濃度で用いることにより、効率よく反応を行って、不純物を生成することなく目的とする封鎖率を得ることができる。
また工程（Ｂ）の後に抽出および脱溶媒工程を行うことにより、未反応のアクロニトリルや水からシアノエチル化物を分離して水素還元を行うことができ、より純度の高い製品を得ることが可能になる。
【００４１】
さらに抽出および脱溶媒工程の後に晶析工程を設けることにより、より高純度のシアノエチル化物を水素還元できるようになり、さらに高純度の製品を得ることができる。
また工程（Ｄ）の後にイオン交換樹脂による処理を行うことにより、封鎖率の低い場合でもさらに高純度の製品を得ることができる。
【００４２】
【発明の実施の形態】
本発明を実施例および比較例によりさらに詳しく説明する。各例中、％は特に言及しない限り重量％である。
またアミン価の測定は次の方法に準じて行った。
＜全アミン価の測定＞
全アミン価はＮ／１０過塩素酸−氷酢酸滴定液、クリステルバイオレット試示薬、氷酢酸溶剤を用いて電位差滴定により試料１ｇを中和するのに要する過塩素酸の量を水酸化カリウムのｍｇ数に換算したものである。
＜３級アミン価の測定＞
３級アミン価はＮ／１０過塩素酸−氷酢酸滴定液、クリステルバイオレット試示薬、氷酢酸と無水酢酸の混合溶剤を用いて電位差滴定により試料１ｇを中和するのに要する過塩素酸の量を水酸化カリウムのｍｇ数に換算したものである。
＜２級アミン価と３級アミン価の合計量の測定＞
試料にサルチル酸アルデヒドを加えて１級アミンと反応させ、Ｎ／１０塩酸エタノール滴定液、ブロムクレゾールグリーン試示薬を用いて電位差滴定により試料１ｇを中和するのに要する塩酸の量を水酸化カリウムのｍｇ数に換算したものである。
＜２級アミン価の測定＞
２級アミン価は２級アミン価と３級アミン価の合計量の測定値より３級アミン価の測定値を差し引いたものである。
＜１級アミン価の測定＞
１級アミン価は全アミン価の測定値より２級アミン価と３級アミン価の合計量の測定値を差し引いたものである。
アミン価が理論値より高いことは、ポリアミンの副生を示唆するものである。
【００４３】
実施例１
還流装置、窒素ガス吹き込み管、温度計、かき混ぜ装置および滴下ロートを取り付けた四つ口フラスコに、下記表１の仕込み組成の原料を入れ、窒素ガス気流下でかき混ぜながら３±２℃に保持した。
【表１】
0003991426.tif 000002
【００４４】
ついで、アクリロニトリル４４５ｇ（８．４モル、７０当量倍／対原料の水酸基）を滴下ロートに入れ、３±２℃で２時間かけて滴下した。滴下終了後同温度で２時間熟成したのち、８５％燐酸を用いてｐＨを７．２に調整した。次にイオン交換水２８００ｇおよび塩化ナトリウム５００ｇ（系全体の水分に対して１３．４％）を加え均一になるまで攪拌した。続いてジクロロメタン１０００ｇおよび５００ｇを用いて２回抽出を行った。抽出液は２回分を合わせてロータリーエバポレーターを用いて２００ｍｍＨｇ以下の減圧下、５０±２℃で脱溶剤を行いシアノエチル化メトキシポリエチレングリコール５６２ｇを得た。得られたシアノエチル化メトキシポリエチレングリコールの水酸基価は１．１であり、水酸基の封鎖率は９０．２％であった。
【００４５】
次に、得られたシアノエチル化メトキシポリエチレングリコール２００ｇとトルエン４００ｇおよびラネ−ニッケル触媒であるＮｉ−５１３６Ｐ（ＥＮＧＥＬＨＡＲＤ  ＤＥ  ＭＥＥＲＮ  Ｂ．Ｖ．製品、商標）１８ｇを水素による還元用オートクレーブに入れ、かき混ぜながら６０℃に保持し、アンモニアガスにより７Ｋｇ／ｃｍ2まで加圧した。ついで１３０±１０℃に温度をコントロールして、水素ガスを徐々に圧入し、３５±５Ｋｇ／ｃｍ2に圧力を保持しながら水素による還元反応を行った。水素による還元反応進行に伴う圧力の減少が認められなくなってからさらに２時間熟成したのち、７０℃まで反応装置を冷却し、その後ブローして反応装置を大気圧に戻し、窒素ガスを吹き込むことによりアンモニアガスを除去した。
【００４６】
つづいて濾過により残存触媒を除去した後、１２０±５℃、５〜３０ｍｍＨｇの条件下脱溶剤を行い、粗メトキシポリエチレングリコールモノアミン１８６ｇを得た。
得られた粗メトキシポリエチレングリコールモノアミンの全アミン価は１５．８であり、１級アミン価は１５．８、２級アミン価および３級アミン価は０であり、アミンから計算した粗メトキシポリエチレングリコールモノアミンの純度は１４１．１％であった。
粗メトキシポリエチレングリコールモノアミンの1Ｈ−ＮＭＲ測定結果を図１に示す。
図１中の２．７〜２．８５ｐｐｍにポリアミン由来のピークが認められる。
【００４７】
続いて粗メトキシポリエチレングリコールモノアミン１００ｇをトルエン５００ｇに完全に溶解させ８０℃に昇温したのち、二酸化珪素を含むアルカリ吸着剤であるキョーワード７００（協和化学（株）製、商品名）３０ｇ（対原料３０重量％）を入れ窒素気流下、同温度で２時間攪拌した。攪拌終了後、減圧濾過により吸着剤を濾別したのち、濾液をロータリーエバポレーターにとり８０℃で脱溶剤を行い８２ｇのメトキシポリエチレングリコールモノアミンを得た。
【００４８】
得られたメトキシポリエチレングリコールモノアミンの全アミン価は１０．０、１級アミン価は１０．０、２級アミン価および３級アミン価はそれぞれ０．０であった。
アミン価から計算したメトキシポリエチレングリコールモノアミンの純度は８９．３％であった。得られたメトキシポリエチレングリコールモノアミンの1Ｈ−ＮＭＲを図２に示す。
図１中に認められた２．７〜２．８５ｐｐｍのピークが消失していることがわかる。
メトキシポリエチレングリコールモノアミンの高速液体クロマトグラムを図３に示す。なお高速液体クロマトグラムの条件は次のとおりである。
【００４９】
【表２】
0003991426.tif 000003
【００５０】
高速液体クロマトグラムによるメトキシポリエチレングリコールモノアミンの純度は８８．６％であり、アミン価から算出した純度と非常によく相関していることがわかる。
また、目的のメトキシポリエチレングリコールモノアミンのメトキシポリエチレングリコールを基準とする（以下同）収率は７１．４モル％であった。
【００５１】
実施例２
実施例１で合成したシアノエチル化メトキシポリエチレングリコール１００ｇをビーカーに取り、クロロホルム２００ｇを加えて完全に溶解するまで攪拌し、濾過により中和塩を除いたのち滴下ロートに全量を移した。別に用意したビーカーにヘキサン１５００ｇと酢酸エチル１５００ｇをとり、攪拌しながら０℃に冷却し、滴下ロートの全量を３０分かけて滴下した。全量滴下後同温度で３時間さらに攪拌を続けた。析出してきた結晶を濾別したのち、５０ｍｍＨｇ以下の減圧下窒素ガスを流しながら減圧デシケーターで室温で１６時間乾燥させ、８４ｇの精製シアノエチル化メトキシポリエチレングリコールを得た。全量を実施例１と同様の方法で水素還元したのち、得られた粗メトキシポリエチレングリコールモノアミン７３ｇについて１４．６ｇのトミックスＡＤ＃７００（富田化学（株）製）吸着剤（対原料２０重量％）を用いて８０℃、１時間減圧下で吸着処理を行い、吸着剤を濾別後減圧下で脱溶剤を行い、６８ｇのメトキシポリエチレングリコールモノアミンを得た。
【００５２】
得られたメトキシポリエチレングリコールモノアミンの全アミン価は１０．５であり、１級アミン価は１０．５、２級アミン価および３級アミン価は０であった。
アミン価から計算したメトキシポリエチレングリコールモノアミンの純度は９３．６％であった。
得られたメトキシポリエチレングリコールモノアミンの高速液体クロマトグラムを図４に示す。
高速液体クロマトグラムから得られたメトキシポリエチレングリコールモノアミンの純度は９４．３％であった。
また、目的のメトキシポリエチレングリコールモノアミンの収率は６２．９モル％であった。
【００５３】
実施例３
還流装置、窒素ガス吹き込み管、温度計、かき混ぜ装置および滴下ロートを取り付けた四つ口フラスコに、下記表３の仕込み組成の原料を入れ、窒素ガス気流下でかき混ぜながら３±２℃に保持した。
【表３】
0003991426.tif 000004
【００５４】
ついで、アクリロニトリル４７７ｇ（９モル、１８０当量倍／対原料の水酸基）を滴下ロートに入れ、３±２℃で２時間かけて滴下した。滴下終了後同温度で２時間熟成したのち、８５％燐酸を用いてｐＨを７．２に調整した。次にイオン交換水２０００ｇおよび塩化ナトリウム５７８ｇ（系全体の水分に対して１７．８％）を加え均一になるまで攪拌した。続いてジクロロメタン１５００ｇおよび１０００ｇを用いて２回抽出を行った。抽出液は２回分を合わせてロータリーエバポレーターを用いて２００ｍｍＨｇ以下の減圧下、５０±２℃で脱溶剤を行いシアノエチル化メトキシポリエチレングリコール５２８ｇを得た。得られたシアノエチル化メトキシポリエチレングリコールの水酸基価は０．３１であり、水酸基の封鎖率は９３．３％であった。続いて、得られたポリオキシアルキレンシアノエチル化物のうち１５０ｇをビーカーに取り、クロロホルム３００ｇを加えて完全に溶解するまで攪拌し、濾過により中和塩を除いたのち滴下ロートに全量を移した。別に用意したビーカーにヘキサン２０００ｇと酢酸エチル２０００ｇをとり、攪拌しながら０℃に冷却し、滴下ロートの全量を３０分かけて滴下した。全量滴下後同温度で３時間さらに攪拌を続けた。析出してきた結晶を濾別したのち、５０ｍｍＨｇ以下の減圧下窒素ガスを流しながら減圧デシケーターで室温で１６時間乾燥させ、シアノエチル化メトキシポリエチレングリコール１１７ｇを得た。
【００５５】
次に、得られたシアノエチル化メトキシポリエチレングリコール１００ｇとトルエン４００ｇおよびラネ−ニッケル触媒であるＮｉ−５１３６Ｐ（ＥＮＧＥＬＨＡＲＤ  ＤＥ  ＭＥＥＲＮ  Ｂ．Ｖ．製品、商標）１５ｇを用いて実施例１と同様の方法で水素還元を行い、粗メトキシポリエチレングリコールモノアミン９１ｇを得た。続いて粗メトキシポリエチレングリコールモノアミンの全量をトルエン３００ｇに完全に溶解させ８０℃に昇温したのち、二酸化珪素を含むアルカリ吸着剤であるキョーワード７００（協和化学（株）製、商品名）２０ｇ（対原料２２重量％）を入れ窒素気流下、同温度で２時間攪拌した。攪拌終了後、減圧濾過により吸着剤を濾別したのち、濾液をロータリーエバポレーターにとり８０℃で脱溶剤を行い、７９ｇのメトキシポリエチレングリコールモノアミンを得た。
【００５６】
得られたメトキシポリエチレングリコールモノアミンの全アミン価は４．４、１級アミン価は４．４、２級アミン価および３級アミン価はそれぞれ０．０であった。
アミン価から計算したメトキシポリエチレングリコールモノアミンの純度は９５．２％であった。
メトキシポリエチレングリコールモノアミンの高速液体クロマトグラムを図５に示す。
高速液体クロマトグラムによるメトキシポリエチレングリコールモノアミンの純度は９５．６％であった。
また、目的のメトキシポリエチレングリコールモノアミンの収率は５８．２モル％であった。
【００５７】
実施例４
還流装置、窒素ガス吹き込み管、温度計、かき混ぜ装置および滴下ロートを取り付けた四つ口フラスコに、下記表４の仕込み組成の原料を入れ、窒素ガス気流下でかき混ぜながら３±２℃に保持した。
【表４】
0003991426.tif 000005
【００５８】
ついで、アクリロニトリル７９５ｇ（１５モル、５０当量倍／対原料の水酸基）を滴下ロートに入れ、３±２℃で２時間かけて滴下した。滴下終了後同温度で２時間熟成したのち、８５％燐酸を用いてｐＨを７．２に調整した。次にイオン交換水１０００ｇおよび塩化ナトリウム１９３ｇ（系全体の水分に対して１１．８％）を加え均一になるまで攪拌した。続いてジクロロメタン１０００ｇおよび５００ｇを用いて２回抽出を行った。抽出液は２回分を合わせてロータリーエバポレーターを用いて２００ｍｍＨｇ以下の減圧下、５０±２℃で脱溶剤を行いシアノエチル化メトキシポリエチレングリコール５８１ｇを得た。得られたシアノエチル化メトキシポリエチレングリコールの水酸基価は２．６であり、水酸基の封鎖率は９０．６％であった。
【００５９】
次に、得られたシアノエチル化メトキシポリエチレングリコール１００ｇとトルエン４００ｇおよびラネ−ニッケル触媒であるＮｉ−５１３６Ｐ（ＥＮＧＥＬＨＡＲＤ  ＤＥ  ＭＥＥＲＮ  Ｂ．Ｖ．製品、商標）１５ｇを用いて実施例１と同様の方法で水素還元を行い、粗メトキシポリエチレングリコールモノアミン９０ｇを得た。続いて粗メトキシポリエチレングリコールモノアミンの全量をトルエン３００ｇに完全に溶解させ８０℃に昇温したのち、二酸化珪素を含むアルカリ吸着剤であるキョーワード７００（協和化学（株）製、商品名）３０ｇ（対原料３３重量％）を入れ窒素気流下、同温度で２時間攪拌した。攪拌終了後、減圧濾過により吸着剤を濾別したのち、濾液をロータリーエバポレーターにとり８０℃で脱溶剤を行い、８３ｇのメトキシポリエチレングリコールモノアミンを得た。
【００６０】
得られたメトキシポリエチレングリコールモノメチルエーテルの全アミン価は２５．１、１級アミン価は２５．１、２級アミン価および３級アミン価はそれぞれ０．０であった。
アミン価から計算したメトキシポリエチレングリコールモノアミンの純度は９０．０％であった。
メトキシポリエチレングリコールモノアミンの高速液体クロマトグラムを図６に示す。
高速液体クロマトグラムによるメトキシポリエチレングリコールモノアミンの純度は８９．０％であった。
また、目的のメトキシポリエチレングリコールモノアミンの収率は７９．３モル％であった。
【００６１】
実施例５
実施例３で合成したメトキシポリエチレングリコールモノアミン１０ｇをイオン交換水９０ｇに溶解させ、定法により再生したポーラス型強酸性陽イオン交換樹脂ＤＩＡＩＯＮ  ＰＫ２１６（三菱化学（株）製品、商標）１００ｇを充填したカラムにイオン交換水を移動相として毎分０．８ｍｌの流速で流した。カラムの液面が充填樹脂の境界面と同じレベルに達した時点でイオン交換水１リットルを毎分３．３ｍｌの流速で流した。ついで５％アンモニア水０．５リットルを毎分０．８ｍｌの流速で流し、流出液５５０ｍｌを捕集した。続いて捕集した流出液を凍結乾燥することにより、８ｇのメトキシポリエチレングリコールモノアミンを得た。
【００６２】
得られたメトキシポリエチレンモノアミンの全アミン価は４．６であり、１級アミン価は４．６、２級アミン価および３級アミン価はそれぞれ０であった。
アミン価から計算したメトキシポリエチレンモノアミンの純度は９８．４％であった。
メトキシポリエチレングリコールモノアミンの高速液体クロマトグラムを図７に示す。
高速液体クロマトグラムによるメトキシポリエチレングリコールモノアミンの純度は９９．３％であった。
また、目的のメトキシポリエチレングリコールモノアミンの収率は４６．６モル％であった。
【００６３】
比較例１
特開平８−１６５３４３号公報の方法に基づいてシアノエチル化メトキシポリエチレングリコールを作成し、実施例１と同様の方法で精製を行った。
まず下記表５の仕込み組成で化合物を還流装置、窒素ガス吹き込み管、温度計、かき混ぜ装置、滴下ロートを取り付けた四つ口フラスコに入れ、窒素ガス気流下、かき混ぜながら３±２℃に保持した。
【表５】
0003991426.tif 000006
【００６４】
ついで、アクリロニトリル４５ｇ（０．８５モル、４．２５当量倍／対原料の水酸基）とアセトニトリル１８０ｇとをあらかじめ混合したものを滴下ロートに入れ、３０±５℃で２時間かけて滴下した。滴下終了後同温度で２時間熟成したのち、アルカリ吸着剤であるキョーワード７００（協和化学（株）製品、商品名）を３０ｇ入れ、３０分間同温度でかき混ぜた後、加圧濾過して触媒を除去した。ついでロータリーエバポレーターを用いて５〜３０ｍｍＨｇ以下の減圧下、１２０±５℃で脱溶剤を行いシアノエチル化メトキシポリエチレングリコール９４５ｇを得た。得られたシアノエチル化メトキシポリエチレングリコールの水酸基価は４．０であり、水酸基の封鎖率は６４．３％であった。
【００６５】
次に、得られたシアノエチル化メトキシポリエチレングリコール２００ｇとトルエン４００ｇおよびラネ−ニッケル触媒であるＮｉ−５１３６Ｐ（ＥＮＧＥＬＨＡＲＤ  ＤＥ  ＭＥＥＲＮ  Ｂ．Ｖ．製品、商標）１８ｇを水素による還元用オートクレーブに入れ、かき混ぜながら６０℃に保持しアンモニアガスにより７Ｋｇ／ｃｍ2まで加圧した。ついで１３０±１０℃に温度をコントロールして、水素ガスを徐々に圧入し、３５±５Ｋｇ／ｃｍ2に圧力を保持しながら水素による還元反応を行った。水素による還元反応進行に伴う圧力の減少が認められなくなってからさらに２時間熟成したのち、７０℃まで反応装置を冷却し、その後ブローして反応装置を大気圧に戻し、窒素ガスを吹き込むことによりアンモニアガスを除去した。つづいて濾過により残存触媒を除去した後、１２０±５℃、５〜３０ｍｍＨｇの条件下脱溶剤を行い、粗メトキシポリエチレングリコールモノアミン１８４ｇを得た。
得られた粗メトキシポリエチレングリコールモノアミンの全アミン価は７．１であり、１級アミン価は７．１、２級アミン価および３級アミン価は０であり、アミンから計算した粗メトキシポリエチレングリコールモノアミンの純度は６３．４％であった。
【００６６】
続いて粗メトキシポリエチレングリコールモノアミン１００ｇをトルエン５００ｇに完全に溶解させ８０℃に昇温したのち、二酸化珪素を含むアルカリ吸着剤であるキョーワード７００（協和化学（株）製、商品名）３０ｇ（対原料３０重量％）を入れ窒素気流下、同温度で２時間攪拌した。攪拌終了後、減圧濾過により吸着剤を濾別したのち、濾液をロータリーエバポレーターにとり８０℃で脱溶剤を行い８２ｇのメトキシポリエチレングリコールモノアミンを得た。
【００６７】
得られたメトキシポリエチレングリコールモノアミンの全アミン価は７．７、１級アミン価は７．７、２級アミン価および３級アミン価はそれぞれ０．０であった。
アミン価から計算したメトキシポリエチレングリコールモノアミンの純度は６８．７％であった。
メトキシポリエチレングリコールモノアミンの高速液体クロマトグラムを図８に示す。
この反応方法では反応率が低いため、イオン交換樹脂を用いるカラム精製無しに純度をあげることが出来ないことがわかる。
【００６８】
比較例２
比較例１で封鎖率をあげるために、アクリロニトリルの量を実施例１と同様にして反応を行った。
まず下記表６の仕込み組成で化合物を還流装置、窒素ガス吹き込み管、温度計、かき混ぜ装置、滴下ロートを取り付けた四つ口フラスコに原料を入れ、窒素ガス気流下、かき混ぜながら３±２℃に保持した。
【表６】
0003991426.tif 000007
【００６９】
ついで、アクリロニトリル３７１ｇ（７モル、７０当量倍／対原料の水酸基）とアセトニトリル１８０ｇをあらかじめ混合したものを滴下ロートに入れ、３０±５℃で２時間かけて滴下した。滴下終了後同温度で２時間熟成したのち、アルカリ吸着剤であるキョーワード７００（協和化学（株）製品、商品名）を３０ｇ入れ、３０分間同温度でかき混ぜた後、加圧濾過して触媒を除去した。ついでロータリーエバポレーターを用いて５〜３０ｍｍＨｇ以下の減圧下、１２０±５℃で脱溶剤を行いシアノエチル化メトキシポリエチレングリコール４８３ｇを得た。得られたシアノエチル化メトキシポリエチレングリコールの水酸基価は９．０であり、水酸基の封鎖率は８０．３％であった。
【００７０】
次に得られたシアノエチル化メトキシポリエチレングリコール２００ｇとトルエン４００ｇおよびラネ−ニッケル触媒であるＮｉ−５１３６Ｐ（ＥＮＧＥＬＨＡＲＤ  ＤＥ  ＭＥＥＲＮ  Ｂ．Ｖ．製品、商標）１８ｇを水素による還元用オートクレーブに入れ、かき混ぜながら６０℃に保持しアンモニアガスにより７Ｋｇ／ｃｍ2まで加圧した。ついで１３０±１０℃に温度をコントロールして、水素ガスを徐々に圧入し、３５±５Ｋｇ／ｃｍ2に圧力を保持しながら水素による還元反応を行った。水素による還元反応進行に伴う圧力の減少が認められなくなってからさらに２時間熟成したのち、７０℃まで反応装置を冷却し、その後ブローして反応装置を大気圧に戻し、窒素ガスを吹き込むことによりアンモニアガスを除去した。つづいて濾過により残存触媒を除去した後、１２０±５℃、５〜３０ｍｍＨｇの条件下脱溶剤を行い、粗メトキシポリエチレングリコールモノアミン１７８ｇを得た。
得られた粗メトキシポリエチレングリコールモノアミンの全アミン価は２９．３であり、１級アミン価は２４．２、２級アミン価は２．０および３級アミン価は３．１であり、アミンから計算した粗メトキシポリエチレングリコールモノアミンの純度は２６１．６％であった。
【００７１】
続いて粗メトキシポリエチレングリコールモノアミン１００ｇをトルエン５００ｇに完全に溶解させ８０℃に昇温したのち、二酸化珪素を含むアルカリ吸着剤であるキョーワード７００（協和化学（株）製、商標）３０ｇ（対原料３０％）を入れ窒素気流下、同温度で２時間攪拌した。攪拌終了後、減圧濾過により吸着剤を濾別したのち、濾液をロータリーエバポレーターにとり８０℃で脱溶剤を行い、８２ｇのメトキシポリエチレングリコールモノアミンを得た。
【００７２】
得られたメトキシポリエチレングリコールモノアミンの全アミン価は２６．３、１級アミン価は２３．８、２級アミン価は０．７および３級アミン価は１．８であった。
アミン価から計算したメトキシポリエチレングリコールモノアミンの純度は２１２．５％であった。
吸着剤により除去されたポリアミン類の残存量が多いことがわかる。
【００７３】
各実施例および比較例の純度（アミン価、高速液体クロマトグラム）および収率を表７に示す。
【表７】
0003991426.tif 000008
備考：
純度(1)はアミン価より求めた純度
純度(2)は高速液体クロマトグラムの面積比より求めた純度
収率は各工程の収率より算出した
【図面の簡単な説明】
【図１】実施例１の粗メトキシポリエチレングリコールモノアミンの1Ｈ−ＮＭＲチャートである。
【図２】実施例１の精製メトキシポリエチレングリコールモノアミンの1Ｈ−ＮＭＲチャートである。
【図３】実施例１のメトキシポリエチレングリコールモノアミンの高速液体クロマトグラムである。
【図４】実施例２のメトキシポリエチレングリコールモノアミンの高速液体クロマトグラムである。
【図５】実施例３のメトキシポリエチレングリコールモノアミンの高速液体クロマトグラムである。
【図６】実施例４のメトキシポリエチレングリコールモノアミンの高速液体クロマトグラムである。
【図７】実施例５のメトキシポリエチレングリコールモノアミンの高速液体クロマトグラムである。
【図８】比較例１のメトキシポリエチレングリコールモノアミンの高速液体クロマトグラムである。
【図１】
0003991426.tif 000009
【図２】
0003991426.tif 000010
【図３】
0003991426.tif 000011
【図４】
0003991426.tif 000012
【図５】
0003991426.tif 000013
【図６】
0003991426.tif 000014
【図７】
0003991426.tif 000015
【図８】
0003991426.tif 000016